상기 정극 , 본 실시 형태 의 폴리올레핀 미 다 공막 및 상기 부극 을 적층 한 후 , 편 평상 의 권회 전 극체 ( 높이 2 . 2 ㎜ × 폭 36 ㎜ × 깊이 29 ㎜) 를 제작 했 다 . 이 편 평상 의 권회 전 극체 의 각 전극 에 실 란트 가 부착 된 탭 을 용접 하 고 , 정극 리드 , 부극 리드 라고 했 다 . 편 평상 의 권회 전 극체 부분 을 알루미늄 라미 네이트 필름 으로 끼우 고 , 일부 개구부 를 남겨서 시일 링 하 고 , 이것 을 진공 오븐 에서 80 ℃ 에서 6 시간 건조 , 건조 후 에 는 신속 하 게 전해액 을 0 . 7 ㎖ 주액 하 고 , 진공 실러 로 시일 링 하 고 , 80 ℃ 1 MPa 에서 1 시간 프레스 성형 했 다 . 계속 해서 충 방전 을 실시 했 다 . 충 방전 조건 은 300 mA 의 전류 값 으로 전지 전압 4 . 2 V 까지 정전 류 충전 한 후 , 전지 전압 4 . 2 V 로 15 mA 가 될 때 까지 정전 압 충전 을 행했 다 . 10 분 중지 후 , 300 mA 의 전류 값 으로 전지 전압 3 . 0 V 까지 정전 류 방전 을 행하 고 , 10 분 중지 했 다 . 이상 의 충 방전 을 3 사이클 실시 하 고 , 전지 용량 300 mAh 의 시험 용 2 차 전지 를 제작 했 다 .